FR 2585291 A3 19870130 FR 8511306 A 19850724 Procédé de transfert d'images oolychromes sur un support en aluminium. L'invention concerne un procédé de transfert d'images polychromes sur un support en aluminium. Le problème posé par le transfert d'images sur un support en aluminium n'a été qu'imparfaitement résolu. En effet, on utilise un support en aluminium non anodisé, sur lequel on applique un vernis, et ctest sur ce vernis qu'on transfère l'image. La qualité du produit fini dépend beaucoup de l'adhérence du vernis au support en aluminium. Selon une autre méthode, on utilise un support en aluminium anodisé comme armature d'une plaque photographique constituée par dépôt de nitrate d'argent sur l'aluminium. On fait ensuite une impression de type photographique. L'inconvénient de cette méthode est sa limitation aux images monochromes. Le but de la présente invention est de réaliser, sur un support en aluminium, le transfert d'images polychromes. L'invention a pour objet un procédé de transfert sur un support en aluminium, d'images polychromes sur papier, caractérisé par les étapes suivantes: - on procède à l'anodisation d'une plaque de support en aluminium, - on transfère l'image à reproduire sur la plaque de support au . moyen d'une presse chauffante, - on procède à un colmatage de la plaque impressionnée. Selon d'autres caractéristiques de l'invention: - la presse chauffante a une température de 160 à 240 C, - la presse chauffante a une pression de 1,5 à 2,5 .1 Pa, - la presse chauffante est appliquée pendant un temps compris entre 1 et 2,5 mn, - ie colmatage est réalisé au moyen dune solution aqueuse contenant des sels métalliques de cobalt et/ou de nickel, - la solution aqueuse est à une température de 95 à 100"C, - l'anodisation est pratiquée pendant une durée comprise entre 10 et 40 mn, - le colmatage est opéré pendant une durée de 10 à 40 mn, - avant l'anodisation, on procède à un brillantage électrolytique, - après le colmatage, on opère un rinçage à liteau désionisée, puis un séchage lent, et enfin un essuyage. Selon l'invention, le support utilisé est une plaque d'aluminium, à laquelle on fait subir un brillantage électrolytique ou un satinage chimique pour lui donner un aspect mat. On procède ensuite ensuite à l'anodisation proprement dite. Cette opération s'effectue sous une tension continue de 15V environ, avec comme électrolyte de l'acide sulfurique à 180 g/l, par exemple. Les conditions opératoires sont de préférence une température de 18 à 230C et une durée danodisation de 10 à 40 mn. On procède alors, le cas échéant, à une légère coloration de fond et à un séchage doux, puis à l'opération de transfert. Les imaaes à transférer sont présentées sur papier et sont constituées avec des encres utilisables pour l'impression des textiles. La plaque de support en aluminium est préchauffée afin de faciliter le passage des encres sous forme gazeuse dans les pores de la couche superficielle de la plaque. L'opération de transfert s'effectue sur presse chauffante. La température est comprise entre 160 et 240 C. La pression, comprise entre 1,5 et 2,5.1C)5 Pa est appliquée pendant un temps compris entre I et 2,5 mn. Après le transfert, on procède à un colmatage, consistant à obturer les pores de la couche superficielle impressionnée. Ce colmatage s'effectue à l'aide d'une solution aqueuse contenant des sels métalliques, notamment de cobalt et de nickel. Cette solution est maintenue à une température de 95 à 100'C, pendant un temps égal à celui de l!anodisation, c'est-à-dire entre 10 et 40 mn. Dans le cas particulier de colorations claires, on utilise de préférence un bain d'eau désionisée additionnée de sels de nickel et de produits dit "complexants" , à une température de 29 à 35 C, pendant 9 à 16 mn environ. On procède ensuite à un rinçage à l'eau désionisée, puis à un séchage lent et à un essuyage. La plaque d'aluminium ainsi impressionnée résite à l'action de la lumière, n'exige pas de protection par un vernis par exemple, et s'entretient par simple essuyage au chiffon humide. La plaque impressionnée selon l'invention est polychrome et particulièrement esthétique, tout en présentant les qualités techniques liées à son caractère métallique. Revendications 1. Procédé de transfert sur un support en aluminium, d'images polychromes sur papier, caractérisé par les étapes suivantes: - on procède à l'anodisation d'une plaque de support en aluminium, - on transfère l'image à reproduire sur la plaque de support au moyen d'une presse chauffante, - on procède à un colmatage de la plaque impressionnée. 2. Procédé selon la revendication 1, caractérisé en ce que la presse chauffante a une température de 160 à 240"C. 3. Procédé selon la revendication 1, caractérisé en ce que la presse chauffante a une pression de 1,5 à 2,5 .105 Pa. 4. Procédé selon la revendication 1, caractérisé en ce que la presse chauffante est appliquée pendant un temps compris entre 1 et 2,5 mn. 5. Procédé selon la revendication I > caractérisé en ce que le colmatage est réalisé au moyen d'une solution aqueuse contenant des sels métalliques de cobalt et/ou de nickel. 6. Procédé selon la revendication 5, caractérisé en ce que la solution aqueuse est à une température de 95 à 100"C. 7. Procédé selon la revendication 1, caractérisé en ce que l'anodisation est pratiquée pendant une durée comprise entre 10 et 40 mn. 8. Procédé selon la revendication 1, caractérisé en ce que le colmatage est opéré pendant une durée de 10 à 40 mn. 9. Procédé selon la revendication 1, caractérisé en ce qu'avant l'anodisation, on procède à un brillantage électrolytique. 10. Procédé selon la revendication 1, caractérisé en ce qu'après le colmatage, on opère un rinçage à l'eau désionisée, puis un séchage lent, et enfin un essuyage.